(57)【特許請求の範囲】
【請求項１】
９０〜４０重量％の含水量および１０〜６０重量％の固体含量を有する、固体の経口用薬剤形を製造するための結合剤または被覆である水性分散液において、固体含量が
Ａ）
（ａ）９８〜８５重量％がＣ１〜Ｃ４−アルキル基を有するアルキル（メト）アクリレート−モノマーと２〜１５重量％がトリメチルアンモニウムエチル（メト）アクリレート−モノマーとからなるポリメタクリレート−コポリマー７５〜９９重量％、
および
（ｂ）分子量（重量平均）５０００〜１０００００を有するカルボキシメチルセルロースのアルカリ金属塩２５〜１重量％を含有するポリマー混合物１０〜９９重量％と
Ｂ）薬剤配合物のための可塑剤、粘着防止剤、顔料、安定化剤、酸化防止剤、湿潤剤、細孔形成剤、艶出剤、香気物質または味覚剤９０〜１重量％
とから構成されていることを特徴とする、９０〜４０重量％の含水量および１０〜６０重量％の固体含量を有する、固体の経口用薬剤形を製造するための結合剤または被覆である水性分散液。
【請求項２】
請求項１記載の水性分散液を使用する、薬剤のための急速崩壊性被覆の製造法。
【請求項３】
薬剤被覆の崩壊時間が２ｍｇ／ｃｍ２のポリマー塗布量の場合に人工胃液中で３０分未満である、請求項２記載の方法。
【請求項４】
請求項１記載の水性分散液を使用する、薬学的作用物質のための結合剤。
【請求項５】
分散液が作用物質を含有しない核上へ噴霧され、同時に粉末状作用物質またはその混合物が添加されている、請求項４記載の結合剤。
【請求項６】
作用物質を含有するそしゃく用錠剤の製造に使用される、請求項４記載の結合剤。
【請求項７】
平面状の薬剤形の製造に使用される、請求項４記載の結合剤。
【請求項８】
請求項１記載の水性分散液を使用する、噴霧乾燥による再分散性粉末の製造法。
【請求項９】
請求項１記載の分散液の噴霧乾燥によって得ることができる再分散性粉末。
【発明の詳細な説明】
【０００１】
【発明の属する技術分野】
本発明は、ポリメタクリレート−コポリマーとカルボキシメチルセルロースのアルカリ金属塩とからなるポリマー混合物Ａ）、およびＢ）常用の添加剤を、固体含量として含有する、固体の経口用薬剤形のための結合剤および被覆の製造に適当な水性分散液に関する。さらに本発明は分散液を使用する、薬学的作用物質のための結合剤および噴霧乾燥による再分散性粉末の製造法に関する。
【０００２】
【従来の技術】
水溶性の非イオン多糖類誘導体、例えばヒドロキシプロピルメチルセルロース（ＨＰＭＣ）は、錠剤用混合物を造粒するため、および固体の薬剤形を１回被覆するため、通常使用されている。比較的まれに、可溶性のイオン多糖類、例えばナトリウム−カルボキシメチルセルロース（Ｎａ−ＣＭＣ）が使用される。しかし、この２つのポリマーは、水中で急速に溶解し、かつ高い浸透性を有する層を形成する。したがって、薬剤形中での保護作用および絶縁作用は制限されている。顔料のための結合能力は同様に制限されており、その結果、被覆の隠蔽力は濃く着色された核には不十分である。さらに、親水性で強力に膨潤性のポリマーは、水中で攪拌される場合、塊状化する傾向があり、このことは特殊な溶解法によって回避されなければならない。
【０００３】
ドイツ連邦共和国特許出願公開第４０２１６７８Ａ１号明細書には、エトフィブラート(Etofibrat)含量を有し、かつ作用物質と、水中で不溶性のコロイドおよび水中で可溶性のコロイド、または膨潤性で生理的に無作用のコロイドとを混合し、引続き押出すことによって、制御された作用物質の放出を有する小さい寸法の成形体を製造する方法が記載されている。水に不溶性のコロイドおよび水に可溶性のコロイド／膨潤性コロイドは、１：１０〜９０：１の割合で使用されてよい。エトフィブラートは、例えば２：１の割合の第四アンモニウム基を有するポリメタクリル酸エステル（ＥＵＤＲＡＧＩＴ（登録商標）ＲＳ）およびＮａ−カルボキシメチルセルロースと一緒に、混合されてよい。この目的は、できるだけ一定の放出を４〜６時間に亘って達成することである。
【０００４】
欧州特許第０７９３９５９Ａ１号明細書には、水不溶性の物質、および塩基性基を有しない膨潤性ポリマーで被覆された、作用物質の放出が制御される調剤が記載されている。予想される装入物質の長いリストの中には、水不溶性の物質の場合、第四アンモニウム基を有するポリメタクリレートコポリマー（ＥＵＤＲＡＧＩＴ（登録商標）ＲＳ）も挙げられている。膨潤性物質の中には、Ｎａ−カルボキシメチルセルロースが一緒に記載されている。これらの２つのポリマーを組み合わせる具体的な指摘は、含まれていない。
【０００５】
【発明が解決しようとする課題】
本発明による課題は、一方では作用物質を薬剤形から迅速に、かつｐＨ値の影響なしに放出し、他方では既に薄層中で良好な絶縁作用、ならびに高い顔料結合能力および確実な味覚の絶縁を可能にする、固体の経口用薬剤形のための被覆剤および結合剤を提供することにあると思われる。さらに水性媒体中での加工は、膨潤および接着によって阻害されているべきではない。
【０００６】
【課題を解決するための手段】
この課題は、９０〜４０重量％の含水量および１０〜６０重量％の固体含量を有し、この場合、固体含量が
Ａ）
（ａ）９８〜８５重量％がＣ１〜Ｃ４−アルキル基を有するアルキル（メト）アクリレート−モノマーと２〜１５重量％がトリメチルアンモニウムエチル（メト）アクリレート−モノマーとからなるポリメタクリレート−コポリマー７５〜９９重量％、
および
（ｂ）分子量（重量平均）５０００〜１０００００を有するカルボキシメチルセルロースのアルカリ金属塩２５〜１重量％を含有するポリマー混合物１０〜９９重量％と
Ｂ）薬剤配合物のための可塑剤、粘着防止剤、顔料、安定化剤、酸化防止剤、湿潤剤、細孔形成剤、艶出剤、香気物質または味覚剤９０〜１重量％
とから構成されている、９０〜４０重量％の含水量および１０〜６０重量％の固体含量を有する、固体の経口用薬剤形を製造するための結合剤または被覆である水性分散液によって解決された。
【０００７】
固体の経口用薬剤形のため分散液から製造可能な被覆剤および結合剤の性質にとって決定的であるのは、記載された量比で成分（ａ）と（ｂ）とからなるポリマー混合物Ａ）である。この場合、この２つの成分が水性の環境中にあることは不可欠である。それというのも、有機溶液の使用下で有利な効果は達成されることができないからである（比較例１９、参照）。水相中のポリマー（ａ）および（ｂ）は既に分散液自体の中で凝集するか、あるいは分散液の塗布中または有利な方法での水の蒸発中に互いに凝集するものと、推測される。
【０００８】
【発明の実施の形態】
含水量および粒度
分散液の含水量は、９０〜４０重量％、好ましくは８０〜５０重量％の常用の範囲内である。平均粒度は５０〜５００ｎｍの範囲内である。
【０００９】
ポリマー混合物Ａ）
−成分（ａ）
（ａ）と（ｂ）とからなるポリマー混合物Ａの十分に水不溶性の含分は、９８〜８５重量％、好ましくは９６〜８８重量％がＣ１〜Ｃ４−アルキル基を有するアルキル（メト）アクリレート−モノマーからなり、２〜１５重量％、好ましくは４〜１２重量％がアルキル基中に第四アンモニウム基を有するアルキル（メト）アクリレート−モノマーからなる（メト）アクリレートコポリマー（ａ）によって形成されている。
【００１０】
Ｃ１〜Ｃ４−アルキル基を有する適当なアルキル（メト）アクリレート−モノマーは、メチルアクリレート、エチルアクリレート、ブチルアクリレート、ブチルメタクリレートおよびメチルメタクリレートである。好ましくは、コポリマー中にエチルアクリレート２０〜４０重量％、殊に２５〜３５重量％、およびメチルメタクリレート５０〜７０重量％、殊に５５〜７０重量％を含有している。第四アンモニウム基を有する適当なアルキル（メト）アクリレート−モノマーは、例えば欧州特許第０１８１５１５Ｂ１号明細書の記載から引用されてよい。挙げられるべきであるのは、例えばアクリルオキシ−トリメチルアンモニウム−クロリドおよびメタクリルオキシ−トリメチルアンモニウム−クロリド、およびアクリルオキシ−トリメチルアンモニウム−メトスルフェートおよびメタクリルオキシ−トリメチルアンモニウム−メトスルフェート、ベンジルジメチルアンモニウムエチル−メタクリレート−クロリド、ジエチルメチルアンモニウムエチルアクリレートおよびジエチルメチルアンモニウムメチルメタクリレート−メトスルフェート、Ｎ−トリメチルアンモニウムプロピル−メタクリルアミド−クロリドおよびＮ−トリメチルアンモニウム−２，２−ジメチル−プロピル−１−メタクリレート−クロリドである。特に好ましくは２−トリメチルアンモニウムエチルメタクリレート−クロリドである。
【００１１】
好ましい、成分（ａ）に相応する第四アンモニウム基を有する（メト）アクリレートコポリマーは、メチルメタクリレート６５または６０重量％、エチルアクリレート３０重量％および２−トリメチルアンモニウムエチルメタクリレート−クロリド５重量％もしくは１０重量％から構成されていてよい（ＥＵＤＲＡＧＩＴ（登録商標）ＲＳもしくはＲＬ）。
【００１２】
コポリマー（ａ）は自体公知の方法で、ラジカル塊状重合、ラジカル溶液重合、ラジカルパール重合またはラジカル乳化重合によって得られる。このコポリマーは、押出された顆粒、粉砕されたかもしくは噴霧乾燥された粉末、または例えば固体３０重量％を有する分散液として存在してよい。
【００１３】
成分（ｂ）
（ａ）と（ｂ）とからなるポリマー混合物Ａの水溶性成分（ｂ）を形成するのは、分子量（重量平均）１５００００未満、好ましくは５０００〜１０００００、特に好ましくは７０００〜７００００を有するカルボキシメチルセルロースのアルカリ金属塩である。成分（ｂ）の分子量が１５００００以上である場合、バッチが濃稠化することがあり、それによってバッチは実際にもはや加工不可能になる。適当であるのは、リチウム、ナトリウムおよびカリウムのアルカリ金属塩、ならびにアンモニウム塩である。好ましくはナトリウム塩が使用される。２０℃での水中の２％の溶液の粘度は、大抵１〜２００ｍＰａｓ、好ましくは２〜６０ｍＰａｓの範囲内である。好ましくは、その製造法に基づき天然繊維の僅かな含量だけを有するような種類のものが使用される。
【００１４】
成分（ａ）と（ｂ）との混合比
成分（ｂ）の含分は、非水溶性のポリメタクリレートに対して、１〜２５重量％、好ましくは５〜１５重量％、特に好ましくは５〜１０重量％である。
【００１５】
本発明による分散液は、成分（ａ）および（ｂ）を混合することによって粉末の形か（例１３参照）、または溶融液状態で（例１４参照）存在してよく、かつそのつど引続き水中への収容が行われてよい。また２つの成分は既に分散液もしくは水溶液として存在していてよく、かつ直接混合されてよい（例１５参照）。また粉末混合物を押出し、引続き、２つの成分の均一な分布を確実にするため粉砕し、引続き水中に収容することも可能である。
【００１６】
被膜化は、好ましくは噴霧塗布中に乾燥させることによって行われる。水を蒸発させるために必要なエネルギーの供給は、加熱されたプロセス空気、マイクロ波または他の照射によって、場合によっては真空中でも行われてよい。
【００１７】
基本的に使用されるポリマーは、毒物学的に懸念することがなく、かつ薬剤中で患者にとって危険がなく使用されることができなくてはならない。
【００１８】
Ｂ）常用の添加剤
本発明による分散液は、（ａ）と（ｂ）とからなるポリマー混合物Ａ）に対して９０〜１重量％の量で常用の添加剤を含有する。薬剤被覆中の常用の添加剤の使用量および使用は、当業者には周知である。常用の添加剤は、例えば可塑剤、粘着防止剤、顔料、安定化剤、酸化防止剤、湿潤剤、細孔形成剤(Porenbildner)、艶出剤、香気物質または味覚剤であってよい。これらの添加剤は特に加工助剤として使用され、および確実かつ再生可能な製造法、ならびに良好な長期貯蔵安定性を保証すべきである。添加剤は加工前に液状のポリマー調剤に添加され、かつ被覆の浸透性に影響を及ぼすことができ、このことは場合によっては付加的な制御パラメーターとして利用されうる。
【００１９】
−可塑剤：
可塑剤として適当な物質は、一般に１００〜２０００の分子量を有し、かつ分子中に１個またはそれ以上の親水性基、例えばヒドロキシル基、エステル基またはアミノ基を含有する。適当な可塑剤の例は、クエン酸アルキルエステル、グリセリンエステル、フタル酸アルキルエステル、セバシン酸アルキルエステル、蔗糖エステル、ソルビタンエステル、セバシン酸ジブチルおよびポリエチレングリコール２００〜２０００である。好ましい可塑剤は、クエン酸トリエチルおよびアセチルトリエチルシトレートである。さらに挙げられるべきであるのは、一般に室温で液状のエステル、例えばクエン酸塩、フタル酸塩、セバシン酸塩またはひまし油である。
【００２０】
本発明による被覆剤および結合剤中の可塑剤にとって常用の使用量は、ポリマーに対して５〜３０重量％である。
【００２１】
−粘着防止剤：
一般に親油性の性質を有するこれらの物質は、噴霧用懸濁液に添加され、かつ被膜化中の核の凝集を阻止する。好ましくは滑石、Ｍｇ−ステアレートまたはＣａ−ステアレート、粉砕された珪酸、カオリン、またはＨＬＢ値３〜８を有する非イオン乳化剤が使用される。本発明による被覆剤および結合剤中の粘着防止剤に常用の使用量は、ポリマーに対して０〜５０重量％である。
【００２２】
−顔料：
添加は、極めてまれに可溶性染料の形で行われる。一般にはアルミニウム顔料または酸化鉄顔料が分散される。二酸化チタンは白色顔料として使用される。本発明による被覆剤および結合剤中の顔料にとって常用の使用量は、ポリマー混合物に対して２０〜６０重量％である。しかし高い顔料結合能力のため、８０重量％までの量が加工されてもよい。
【００２３】
可塑剤、粘着防止剤および顔料とともに、他の常用で、かつ当業者に周知の添加剤として安定化剤、酸化防止剤、湿潤剤、細孔形成剤、艶出剤、香料、味覚剤が挙げられるべきである。
【００２４】
結合剤としての使用：
結合剤としての使用は、作用物質を含有しない核（Nonpareilles)上に分散液を噴霧し、同時に粉末状作用物質またはその混合物を添加することによって行われる。さらに作用物質を含有する分散液も被膜化されてよく、その結果、平面状の薬剤形が生じる。
【００２５】
もう１つの実施態様は、分散液を、分散液中に溶解されたかまたは懸濁された作用物質と一緒に噴霧することである。
【００２６】
被覆剤としての使用：
核
被覆のための担体は、カプセル、錠剤、顆粒、ペレット、規則的な形または不規則的な形の結晶である。顆粒、ペレットまたは結晶の大きさは、０.０１〜２.５ｍｍであり、錠剤の大きさは２.５〜３０.０ｍｍである。カプセルはゼラチン、澱粉またはセルロース誘導体から形成される。これらは一般に生物活性物質（作用物質）を９５％まで、ならびに他の製薬学的助剤を９９.９重量％まで含有する。常用の製造法は、直接の圧縮、乾燥顆粒、湿式顆粒または半融顆粒の圧縮、押出しおよび引続く丸み形成、湿式または乾燥造粒、または（例えば円板上での）ペレット化であるか、または作用物質を含有しない球(Nonpareilles)または作用物質を含有する粒子上での粉末の結合（Powder layering)である。
【００２７】
作用物質とともに、他の製薬学的助剤が含有されていてよい：
結合剤、例えばセルロースおよびその誘導体、ポリビニルピロリドン（ＰＶＰ）、保湿剤、崩壊促進剤、滑剤、砕解剤、（メト）アクリレート、澱粉およびその誘導体、糖可溶化剤またはその他。
【００２８】
特に重要なことに、核の崩壊時間、作用物質の放出は影響を及ぼされる。今日では、Ｐｈ．Ｅｕｒ．による崩壊試験において、５分未満もしくは１０分未満の短い崩壊時間を得ることが目的とされる。長い崩壊時間は、付加的な被覆が作用物質の放出をさらに遅延させ、かつ治療効果を不確実なものにしうるので、問題となる。今日では３０分の崩壊時間が限界値と見なされている。この場合、崩壊媒体へのｐＨ値の影響は少ないことが有利である。したがって、水および人工胃液（０.１Ｎ  ＨＣｌ）の中で試験される。
【００２９】
混入される薬剤は、不均一な着色または不快な苦い味覚を生じさせてもよい。患者の側のそのような生成物の受け入れを改善するため、少なくとも３０秒間の味覚の絶縁を得ることが目的とされる（これに関しては、例９もしくは１６、参照）。
【００３０】
使用される核は均一であるか、または層状の構造を有する。彫版が表面の中にはめ込まれている場合、この表面は被覆によってできるだけ少なく覆われているべきである。
【００３１】
被覆：
本発明により使用されるポリマー混合物の層厚は、著しく変動し、および加工法または添加剤の量に依存している。層厚は１〜１００μｍ、好ましくは１０〜５０μｍである。常用の錠剤上では、層厚は０.５〜５重量％のポリマー塗布量に相応する。
【００３２】
最終的な薬剤形中のポリマー混合物の機能は、多種多様であってよい：
●  湿分、ガス、光等による有害な環境の影響からの保護、
●  臭いの絶縁または味覚の絶縁、
●  色彩による特徴付け
●  機械的安定化
●  相容性でない内容物質の絶縁
●  粘膜への付着の回避。
【００３３】
３０％までの高い固体含量の場合も、水性分散液中のポリマー混合物は低い粘度が有利であり、それというのも、錠剤の表面上の彫版は細部にわたって複製されるからである。
【００３４】
本発明によるポリマー混合物の良好な保護作用および絶縁作用と同時に錠剤崩壊への影響が少ないことは、特に有利である。殊にＨＰＭＣからなる１回被覆と比較して、１重量％の僅かなポリマー塗布の場合、既に３０秒を上廻る味覚の絶縁が得られる。さらに厚い被覆は、崩壊時間を延長することなく、けれども味覚の隠蔽を改善する。
【００３５】
同様に有利であるのは、高い顔料含分を有する被覆による、着色された核の確実な隠蔽である。特別な実施態様は、作用物質を含有する核上での、被覆中への第２の作用物質の埋封である。
【００３６】
フィルム被覆の塗布：
塗布法は、注入、刷毛塗りによって、または水性分散液、懸濁液、溶融液からなる噴霧塗布物を用いて、または直接の粉末塗布によって行われる。この場合、実施のためには、均一で、密閉した被覆が生じることが重要である。
【００３７】
公知技術水準による塗布法については、例えば、バウアー(Bauer),レーマン( Lehmann）,オスターバルト( Osterwald),ロートガング( Rothgang), “Uberzogene Arznaiformen”学術出版社(Wissenshaftliche Verlagsgesellschaft mbH) シュツットガルト(Stuttgart)在、第７章、１６５〜１９６頁、参照。
【００３８】
使用に関連のある性質、必要とされる試験および規格値は、薬局方中に記載されている。
【００３９】
詳細は通常の綱要書にまとめられており、例えば次のものである：
−ボイクト，Ｒ．(Voigt,R.)（１９８４）：Lehrbuch der pharmazeutischen Technologie; ヘミー社(Verlag Chemie) ワインハイム(Weinheim)−ビーヤフィールド・ビーチ(Beerfield Beach)／フロリダ(Florida)−バーゼル(Basel)在。
【００４０】
−ズッカー，Ｈ．(Sucker,H.),フックス，Ｐ．(Fuchs,P.)，シュパイザー，Ｐ．(Speiser,P.)：Pharmazeutische Technologie, ゲオルク・ティーメ社(Georg Thieme Verlag)シュツットガルト(stuttgart)在（１９９１）、殊に第１５章および１６章、６２６〜６４２頁。
【００４１】
−ジェナロ，Ａ．，Ｒ．(Gennaro,A.,R.)（編集者）、Remington's Pharmaceutical Sciences, マック出版社(Mack Publishing Co.), イーストン・ペンシルバニア(Easton Pennsylvania)在（１９８５）、第８８章、１５６７〜１５７３頁。
【００４２】
−リスト，Ｐ．Ｈ．(List,P.H.)（１９８２）：Arzneiformenlehre, 学術出版社(Wissenschaftliche Verlagsgesellschaft mbH)、シュツットガルト(Stuttgart)在。
【００４３】
生物活性物質（もしくは製薬学的作用物質）：
本発明の範囲内で使用される薬剤は、次のことのために、人体または動物体で、または人体または動物体内で使用することが定められている：
１．病気、痛み、体の負傷または病的苦痛を治癒させるか、軽減するか、予防するかまたは確認するため。
【００４４】
２．体質、体の状態または機能、または精神状態を確認するため。
【００４５】
３．人体または動物体から得られる作用物質または体液を代替するため。
【００４６】
４．病原体、寄生体または異物を予防するか、除去するか、または無害化するため、または
５．体質、体の状態または機能、または精神状態に影響を及ぼすため。
【００４７】
常用の薬剤は、便覧、例えばローテンのリステ(Roten Liste)またはメルック・インデックス(Merck Index)にまとめられている。
【００４８】
本発明によれば、前記の定義の範囲内にある所望の薬学的作用を満たし、かつ十分な熱安定性を有する全ての作用物質が使用されてよい。
【００４９】
完全性を要求されない重要な例（群および単独物質）は次のものである：
鎮痛剤、
抗アレルギー剤、抗不整脈剤、
抗生物質、化学療法剤、糖尿病薬、解毒剤、
抗てんかん剤、抗高張剤、抗低張剤、
抗凝結剤、抗真菌剤、抗炎症剤、
β受容体遮断剤、カルシウム拮抗剤およびＡＣＥ−抑制剤、
気管支溶解剤／抗喘息剤、コリン作動薬、コルチコイド（内部）、
皮膚病薬、利尿剤、酵素抑制剤、酵素製剤および輸送タンパク質、
去痰薬、老人病薬、通風薬、風邪薬、
ホルモンおよびホルモン抑制剤、催眠薬／沈静薬、強心薬、脂質降下剤、
副甲状腺ホルモン／カルシウム代謝産物調節剤、
向精神薬、性ホルモンおよび性ホルモン抑制剤、
鎮痙剤、交感神経遮断剤、交感神経作用薬、ビタミン、
創傷治療剤、細胞増殖抑制剤。
【００５０】
遅延作用物質放出のために好ましい作用物質は次のものである：
ニフェジピン(Nifedipin)、ジルチアゼム(Diltiazem)、テオフィリン(Theophyllin)、ジクロフェナックＮａ(Diclofenac Na)、ケトプロフェン(Ketoprofen)、イブプロフェン(Ibuprofen)、インドメタシン(Indometazin)、アンブロキソール(Ambroxol)、テルブタリン(Terbutalin)、ビンカミン(Vincamin)、プロプラノロール(Propranolol)、ペントキシフィリン(Pentoxyphyllin)、コダイン(Kodein)、モルフィン(Morphin)、エチレフリン(Etilefrin)、カルバマゼピン(Carbamazepin)もしくはこれらの治療学的に使用される塩。
【００５１】
使用形態：
基本的に前記の薬剤形は直接、経口的使用によって使用されてよい。本発明により製造された顆粒、ペレット、または粒子は、ゼラチンカプセル、小袋（サッシェ（Sachets））、または配量装置を備えた適当な多重用量容器の中へ注ぎ移されてよい。服用は固体の形で行われるか、または液体中に懸濁される。
【００５２】
圧縮によって、場合によっては他の助剤の混入後、服用後に崩壊する錠剤、および大抵被覆された構成単位を放出する錠剤が得られる。同様に、ポリエチレングリコール中への凝集物の埋封、または座薬または膣式薬剤形を製造するための脂質が可能である。
【００５３】
被覆された錠剤は、ブリスターまたは多重用量容器に包装され、かつ患者に服用直前に取り出される。
【００５４】
【実施例】
例：
例１〜２４を、次の一覧表中に見出し語でまとめた；（ａ）および（ｂ）は、請求項１中の（ａ）および（ｂ）に相応する。
【００５５】
例１６〜２０は比較例である（本発明によるものではない）。
【００５６】
表中に使用される略符号：
ＰＭ１＝トリメチルアンモニウムエチルメタクリレート−クロリド１０重量％、メチルメタクリレート６０重量％およびエチルアクリレート３０重量％からなるポリメタクリレート−コポリマー
ＰＭ２＝トリメチルアンモニウムエチルメタクリレート−クロリド５重量％、メチルメタクリレート６５重量％およびエチルアクリレート３０重量％からなるコポリマー
ＰＭ３＝エチルアクリレート３０重量％およびメチルメタクリレート７０重量％からなるコポリマー
Ｎａ−ＣＭＣ１型＝約５００００の分子量（Ｍｗ）を有するナトリウム−カルボキシメチルセルロース、置換度：０.６５〜０.９０、アルカリ金属含量（％）Ｎａ：７.０〜８.９、２０℃で水中で２％の粘度：２５〜５０ｍＰａｓ。
【００５７】
Ｎａ−ＣＭＣ２型＝約２００００の分子量（Ｍｗ）を有するナトリウム−カルボキシメチルセルロース、置換度：約０.７、アルカリ金属含量（％）Ｎａ：７.０、２０℃で水中で２％の粘度：２〜３ｍＰａｓ。
【００５８】
Ｎａ−ＣＭＣ３型＝約６５０００の分子量（Ｍｗ）を有するナトリウム−カルボキシメチルセルロース、置換度：約０.６〜０.８、アルカリ金属含量（％）Ｎａ：９.７未満、２０℃で水中に２％の粘度：２５〜３２ｍＰａｓ。
【００５９】
Ｎａ−ＣＭＣ４型＝約２５００００の分子量（Ｍｗ）を有するナトリウム−カルボキシメチルセルロース、置換度：約０.６５〜０.９、アルカリ金属含量（％）Ｎａ：７.０〜８.９、２５℃で水中に２％の粘度：４００〜６００ｍＰａｓ。
【００６０】
ＨＰＭＣ＝ヒドロキシプロピルセルロース（メトセル（(Methocel)登録商標）Ｅ５）
【００６１】
【表１】
0004436475.tif 000002
【００６２】
【表２】
0004436475.tif 000003
【００６３】
【表３】
0004436475.tif 000004
【００６４】
１．錠剤上の保護被覆：（Ｎａ−ＣＭＣ１型５％）
ビーカー中に滑石９ｇ、クエン酸トリエチル４ｇおよびＮａ−ＣＭＣ１型０.９ｇと水８６ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ＰＭ１（オイドラギット(Eudragit(登録商標）)ＲＬ３０Ｄ）の３０％分散液６０ｇ中に、懸濁液をゆっくり注入し、かつ均一に攪拌しながら混合する。この噴霧懸濁液を、施糖衣釜中で噴霧ガン（噴霧圧０.８バール）を用いて表のＩによる錠剤１０００ｇ上に、２３分間に亘って塗布する。全塗布量は、錠剤表面積１ｃｍ２当たりＥＵＤＲＡＧＩＴ  ＲＬ３０Ｄからなるポリマー２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【００６５】
被覆された錠剤は、平滑で均質な表面を示し、かつ浄水および人工胃液中でのＰｈ．Ｅｕｒによる崩壊試験において次の時間後崩壊する：
【００６６】
【表４】
0004436475.tif 000005
【００６７】
２．錠剤上の保護被覆：（Ｎａ−ＣＭＣ１型１０％）
ビーカー中に滑石１４ｇ、クエン酸トリエチル６ｇおよびＮａ−ＣＭＣ１型２.８ｇと水１３９ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液９３ｇ中に、懸濁液をゆっくり注入し、かつ均一に攪拌しながら混合する。この噴霧懸濁液を、施糖衣釜中で噴霧ガン（噴霧圧０.８バール）を用いて表のＩＩによる錠剤１５００ｇ上に、４２分間に亘って塗布する。全塗布量は、錠剤表面積１ｃｍ２当たりポリマーＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。被覆された錠剤は、平滑で均質な表面を示し、かつ浄水および人工胃液中でのＰｈ．Ｅｕｒによる崩壊試験において次の時間後崩壊する：
【００６８】
【表５】
0004436475.tif 000006
【００６９】
３．錠剤上の保護被覆：（Ｎａ−ＣＭＣ１型１５％）
ビーカー中に滑石９ｇ、クエン酸トリエチル４ｇおよびＮａ−ＣＭＣ１型２.７ｇと水９４ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液６０ｇ中に、懸濁液をゆっくり注入し、かつ均一に攪拌しながら混合する。この噴霧懸濁液を、施糖衣釜中で噴霧ガン噴霧圧０.８バール）を用いて表のＩによる錠剤１０００ｇ上に、３３分間に亘って塗布する。全塗布量は、錠剤表面積１ｃｍ２当たりポリマーＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【００７０】
被覆された錠剤は、平滑で均質な表面を示し、かつ浄水および人工胃液中でのＰｈ．Ｅｕｒによる崩壊試験において次の時間後崩壊する：
【００７１】
【表６】
0004436475.tif 000007
【００７２】
４．錠剤上の保護被覆：（Ｎａ−ＣＭＣ１型２０％）
ビーカー中に滑石９ｇ、クエン酸トリエチル４ｇおよびＮａ−ＣＭＣ１型３.６ｇと水９８ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液６０ｇ中に、懸濁液をゆっくり注入し、かつ均一に攪拌しながら混合する。この噴霧懸濁液を、施糖衣釜中で噴霧ガン（噴霧圧０.８バール）を用いて表のＩによる錠剤１０００ｇ上に、３３分間に亘って塗布する。全塗布量は、錠剤表面積１ｃｍ２当たりポリマーＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【００７３】
被覆された錠剤は、平滑で均質な表面を示し、かつ浄水および人工胃液中でのＰｈ．Ｅｕｒによる崩壊試験において次の時間後崩壊する：
【００７４】
【表７】
0004436475.tif 000008
【００７５】
５．錠剤上の保護被覆：（Ｎａ−ＣＭＣ２型）
ビーカー中に滑石９ｇ、クエン酸トリエチル４ｇおよびＮａ−ＣＭＣ２型２ｇと水９０ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液６０ｇ中に、懸濁液をゆっくり注入し、かつ均一に攪拌しながら混合する。この噴霧懸濁液を、施糖衣釜中で噴霧ガン（噴霧圧０.８バール）を用いて表のＩによる錠剤１０００ｇ上に、３０分間に亘って塗布する。全塗布量は、錠剤表面積１ｃｍ２当たりＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【００７６】
被覆された錠剤は、平滑で均質な表面を示し、かつ浄水および人工胃液中でのＰｈ．Ｅｕｒによる崩壊試験において次の時間後崩壊する：
【００７７】
【表８】
0004436475.tif 000009
【００７８】
６．錠剤上の保護被覆：（Ｎａ−ＣＭＣ３型）
ビーカー中に滑石１３.８ｇ、クエン酸トリエチル５.５ｇおよびＮａ−ＣＭＣ３型２.８ｇと水１３４.２ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液９２ｇ中に、懸濁液をゆっくり注入し、かつ均一に攪拌しながら混合する。この噴霧懸濁液を、施糖衣釜中で噴霧ガンル（噴霧圧０.８バール）を用いて表のＩによる錠剤１５００ｇ上に、２７分間に亘って塗布する。全塗布量は、錠剤表面積１ｃｍ２当たりポリマー２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【００７９】
被覆された錠剤は、平滑で均質な表面を示し、かつ浄水および人工胃液中でのＰｈ．Ｅｕｒによる崩壊試験において次の時間後崩壊する：
【００８０】
【表９】
0004436475.tif 000010
【００８１】
７．錠剤上の保護被覆：
ビーカー中に滑石９ｇ、クエン酸トリエチル４ｇおよびＮａ−ＣＭＣ１型１.８ｇと水９０ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ２の３０％分散液６０ｇ中に、懸濁液をゆっくり注入し、かつ均一に攪拌しながら混合する。この噴霧懸濁液を、施糖衣釜中で噴霧ガン（噴霧圧０.９バール）を用いて表のＩによる錠剤１０００ｇ上に、２６分間に亘って塗布する。全塗布量は、錠剤表面積１ｃｍ２当たりポリマーＰＭ２  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【００８２】
被覆された錠剤は、平滑で均質な表面を示し、かつ浄水および人工胃液中でのＰｈ．Ｅｕｒによる崩壊試験において次の時間後崩壊する：
【００８３】
【表１０】
0004436475.tif 000011
【００８４】
８．錠剤上の着色被覆：
ビーカー中に滑石６６ｇ、クエン酸トリエチル５ｇ、水中に３３％のポリエチレングリコール６０００溶液１０２ｇ、二酸化チタン１１８ｇおよびキノリンゲルブラックＥ１０４  ３ｇと水５４８ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。ポリマーＰＭ１の３０％分散液８３ｇを特殊鋼製容器中に装入し、均一に攪拌しながら、水中に３３％のツイーン(Tween)８０溶液３ｇ、および水中に５％のＮａ−ＣＭＣ１型溶液１００ｇを添加する。この混合物に攪拌下に、分散された助剤を添加する。
【００８５】
この噴霧懸濁液を、施糖衣釜中で噴霧ガン（噴霧圧１バール）を用いて表のＶによる着色された錠剤２５００ｇ上に、８１分間に亘って塗布する。全塗布量は、錠剤表面積１ｃｍ２当たりポリマーＰＭ１  １.４ｍｇである。全ての被覆された錠剤を、４０℃で１７時間に亘って乾燥した。
【００８６】
錠剤は、平滑で均質な黄色に着色された表面を示し、かつ浄水中でのＰｈ．Ｅｕｒによる崩壊試験において２２〜３５分後に崩壊する。
【００８７】
９．味覚の絶縁
ビーカー中に滑石２１ｇおよびクエン酸トリエチル８ｇと水１２８ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液１３７ｇ、水中に３３％のツイーン８０溶液６ｇおよび水中に５％のＮａ−ＣＭＣ１型溶液８０ｇからなる混合物中に、懸濁液をゆっくり注入し、かつ均一に攪拌しながら混合する。この噴霧懸濁液を、施糖衣釜中で噴霧ガン（噴霧圧０.８バール）を用いて表のＩＩＩによる錠剤１５００ｇ上に、７２分間に亘って塗布する。全塗布量は、錠剤表面積１ｃｍ２当たりＰＭ１からなるポリマー３.０ｍｇである。塗布処理中に、ポリマー塗布量１.０、１.５、２.０および２.５ｍｇ／錠剤表面積ｃｍ２を有する一部の量を取り出した。全ての被覆された錠剤を、４０℃で２４時間に亘って乾燥した。３ｍｇ／ｃｍ２にポリマー塗布された錠剤は、浄水および人工胃液中でのＰｈ．Ｅｕｒによる崩壊試験において１８〜３０分後に崩壊する。
【００８８】
錠剤中苦みのある作用物質の味覚の隠蔽を、発端者４人によって測定した（平均値）：
【００８９】
【表１１】
0004436475.tif 000012
【００９０】
１０．表面の安定化（摩擦）
ビーカー中に滑石２１ｇおよびクエン酸トリエチル８ｇと水１２８ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ＰＭ１の３０％分散液１３７ｇ、水中に３３％のツイーン８０溶液６ｇおよび水中に５％のＮａ−ＣＭＣ１型溶液８０ｇからなる混合物中に、懸濁液をゆっくり注入し、かつ均一に攪拌しながら混合する。この噴霧懸濁液を、施糖衣釜中で噴霧ガン（噴霧圧０.８バール）を用いて表のＩＩＩによる錠剤１５００ｇ上に、７２分間に亘って塗布する。全塗布量は、錠剤表面積１ｃｍ２当たりポリマー３.０ｍｇである。被覆された錠剤を、４０℃で２４時間に亘って乾燥した。錠剤は、ＵＳＰ２３による破砕性試験において次の数値を示す：
【００９１】
【表１２】
0004436475.tif 000013
【００９２】
１１．流動層装置内での粒子の保護被覆
ビーカー中に滑石２１ｇおよびクエン酸トリエチル１０ｇと水６１ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液１６７ｇ、水中に３３％のツイーン８０溶液８ｇおよび水中に５％のＮａ−ＣＭＣ１型溶液１００ｇからなる混合物中に、懸濁液をゆっくり注入し、かつ均一に攪拌しながら混合する。
【００９３】
この噴霧懸濁液を、流動層装置グラット(Glatt)ＧＰＣＣ１中で噴霧ガン（噴霧圧２バール）を用いて、塩化カリウム結晶（粒度０.３〜１ｍｍ）１０００ｇ上に、６３分間に亘って塗布する。全塗布量は、ポリマーＰＭ１  ５％である。被覆された結晶を、４０℃で２４時間に亘って乾燥した。被覆された結晶は、約５秒間の味覚の隠蔽を示し、かつＵＳＰ２３櫂形装置と同様の放出試験において水中で次の数値を示す：
【００９４】
【表１３】
0004436475.tif 000014
【００９５】
１２．カプセル上への被覆
ビーカー中に滑石１２ｇおよびクエン酸トリエチル５ｇと水８０ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％分散液８０ｇ、水中に３３％のツイーン８０溶液３ｇおよび水中に５％のＮａ−ＣＭＣ１型溶液４０ｇからなる混合物中に、懸濁液をゆっくり注入し、かつ均一に攪拌しながら混合する。
【００９６】
この噴霧懸濁液を、施糖衣釜中で噴霧ガン（噴霧圧０.８バール）を用いて表のＶＩによる硬質ゼラチンカプセル１０００ｇ上に、４７分間に亘って塗布する。全塗布量は、カプセル表面積１ｃｍ２当たりポリマーＰＭ１  ３.０ｍｇである。被覆されたカプセルを、４０℃で２４時間に亘って乾燥した。３ｍｇ／ｃｍ２にポリマー塗布されたカプセルは、浄水および人工胃液中でのＰｈ．Ｅｕｒによる崩壊試験において９〜１５分後に崩壊する。
【００９７】
カプセルは、でのＵＳＰ２３回転容器法（Drehkoerbchenmethode）による放出試験において、０.１Ｎ  ＨＣｌ中で次の数値を示す：
【００９８】
【表１４】
0004436475.tif 000015
【００９９】
１３．噴霧乾燥されたポリマー混合物の製造
ポリマーＰＭ１の３０％分散液１２１５４ｇを、特殊鋼製容器中に装入し、かつ電子攪拌機を用いて均一に攪拌する。管状ポンプを用いて、Ｎａ−ＣＭＣ１型の５％水溶液７２９３ｇとツイーン８０の３３％水溶液５５３ｇとからなる混合物をゆっくり供給する。生じた混合物を、従来の噴霧乾燥工業技術を用いて乾燥する。生じた粉末は自由流動性であり、かつ脱イオン水中で再分散されることができる。
【０１００】
１４．溶融によるポリマー混合物の製造
特殊鋼製容器中で、粉末の形のポリマーＰＭ１  １００ｇ、Ｎａ−ＣＭＣ１型１０ｇおよびクエン酸トリエチル４０ｇ混合し、かつ１２０℃の乾燥箱中で均質に溶融させる。混合物を冷却後、ＩＫＡ−分析ミルを用いて粉砕した。粉砕された物質２３ｇを水２０７ｇと一緒に混合し、電磁攪拌機を用いて２０℃で２４時間攪拌した。懸濁液を乾燥箱中で４０℃の平皿中で乾燥した。均質で、粘着性の可撓性被膜が生じた。
【０１０１】
１５．粉末の直接懸濁（混合）によるポリマー混合物の製造
粉末の形のポリマーＰＭ１  ５０ｇおよびＮａ−ＣＭＣ１型５ｇを水４５０ｇ中に電磁攪拌機を用いて攪拌導入する。引続き、クエン酸トリエチル１０ｇを添加し、かつさらに６０分間攪拌する。懸濁液を乾燥箱中で４０℃の平皿中で乾燥した。均質で、粘着性の可撓性被膜が生じた。
【０１０２】
１６．（比較例）：ヒドロキシプロピルセルロースを用いた味覚の絶縁
ビーカー中で、ヒドロキシプロピルセルロース（ＨＰＭＣ）４１ｇを６０℃に加熱した水２００ｇ中に溶解する。滑石２ｇおよびポリエチレングリコール６０００  ４ｇを水１４５ｇと一緒に混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、懸濁液をＨＰＭＣ溶液中にゆっくり注入する。この噴霧懸濁液を、施糖衣釜中で噴霧ガン（噴霧圧２.５バール）を用いて表のＩＩＩによる錠剤１５００ｇ上に、９８分間に亘って塗布する。全塗布量は、錠剤表面積１ｃｍ２当たりＨＰＭＣ３.０ｍｇである。塗布処理中に、ポリマー塗布量１.０、１.５、２.０および２.５ｍｇ／錠剤表面積ｃｍ２を有する一部の量を取り出した。全ての被覆された錠剤を、４０℃で２４時間に亘って乾燥した。錠剤中苦みのある作用物質の味覚の隠蔽を、発端者４人によって測定した（平均値）：
【０１０３】
【表１５】
0004436475.tif 000016
【０１０４】
１７．（比較例）：キサンタンを用いた被覆
ビーカー中に滑石９ｇ、クエン酸トリエチル４ｇおよびキサンタンガムの０.５％水溶液４００ｇと水７７ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ＰＭ１の３０％分散液６０ｇ中に、懸濁液をゆっくり注入し、かつ均一に攪拌しながら混合する。
【０１０５】
この噴霧懸濁液を、施糖衣釜中で噴霧ガン（噴霧圧０.９バール）を用いて表のＩによる錠剤１０００ｇ上に、７０分間に亘って塗布する。全塗布量は、錠剤表面積１ｃｍ２当たりポリマーＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【０１０６】
被覆された錠剤は、平滑で均質な表面を示し、かつ浄水および人工胃液中でのＰｈ．Ｅｕｒによる崩壊試験において次の時間後崩壊する：
【０１０７】
【表１６】
0004436475.tif 000017
【０１０８】
１８．（比較例）：本発明によるポリメタクリレート分散液を用いた被覆
ビーカー中に滑石１３.８ｇおよびＮａ−ＣＭＣ１型の５％水溶液５６ｇと水５９ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ３の３０％水性分散液９２ｇ中に、懸濁液をゆっくり注入し、かつ均一に攪拌しながら混合する。
【０１０９】
この噴霧懸濁液を、施糖衣釜中で噴霧ガン（噴霧圧０.８バール）を用いて表のＩによる錠剤１５００ｇ上に、６０分間に亘って塗布する。全塗布量は、錠剤表面積１ｃｍ２当たりＥＵＤＲＡＧＩＴ  ＮＥ３０Ｄからなるポリマー２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２時間に亘って乾燥した。
【０１１０】
被覆された錠剤は、平滑で均質な表面を示し、かつ浄水および人工胃液中でのＰｈ．Ｅｕｒによる崩壊試験において次の時間後崩壊する：
【０１１１】
【表１７】
0004436475.tif 000018
【０１１２】
１９．（比較例）：有機溶液からなる被覆：
ビーカー中にポリマーＰＭ１の顆粒１１ｇ、滑石５.５ｇ、クエン酸トリエチル２.２ｇおよび水１１.３ｇ中に溶解したＮａ−ＣＭＣ１型１.１ｇとエタノール２１５.７ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。
【０１１３】
この噴霧懸濁液を、施糖衣釜中で噴霧ガン（噴霧圧０.６バール）を用いて表のＩによる錠剤６００ｇ上に、２６分間に亘って塗布する。全塗布量は、錠剤表面積１ｃｍ２当たりポリマーＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２時間に亘って乾燥した。被覆された錠剤は、平滑で均質な表面を示し、かつ浄水および人工胃液中でのＰｈ．Ｅｕｒによる崩壊試験において次の時間後崩壊する：
【０１１４】
【表１８】
0004436475.tif 000019
【０１１５】
２０．（比較例）過度に高い分子量を有するＮａ−ＣＭＣ
錠剤上への保護被覆：ビーカー中に滑石９ｇ、クエン酸トリエチル４ｇおよび約２５００００の分子量を有するＮａ−ＣＭＣ４型２ｇと水９０ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させる。引続き、特殊鋼製容器中に装入された、ポリマーＰＭ１の３０％水性分散液６０ｇ中に、懸濁液をゆっくり注入し、かつ均一に攪拌しながら混合する。
【０１１６】
泥状で、粘着性の、従来の噴霧塗布を用いて加工されることはできない材料が生じる。
【０１１７】
２１．被覆された結晶からなるそしゃく用錠剤：
例１１による被覆された塩化カリウム結晶３４６ｇを、アビセル(Avicel)ＰＨ１０２  ７５ｇ、トウモロコシ澱粉７５ｇ、アエロシル(Aerosil)２００ ２.５ｇおよびステアリン酸マグネシウム１.５ｇと一緒に混転攪拌機中で混合し、引続き、偏心型圧縮機（コルシュ(Korsch)ＥＫ０型）を用いて次の製剤特性値を有する錠剤へと圧縮する：直径１０ｍｍ、重量３７５ｍｇ、耐破壊性２０〜３０Ｎ、脱イオン水および０.１ＮのＨＣｌ中での崩壊３０秒未満。生じた錠剤は、そしゃくの際に約１０秒間の味覚の隠蔽を有し、ＵＳＰ２３櫂形装置と同様の放出試験において、水中で次の数値を示す：
【０１１８】
【表１９】
0004436475.tif 000020
【０１１９】
２２．湿式顆粒からなる急速崩壊性作用物質錠剤
トリアムテレン粉末１０００ｇおよびラクトースＥＰＤ８０  １０００ｇを強制混合装置シュテファン(Stephan)ＵＭ１２中に装入し、かつポリマーＰＭ１の３０％分散液３３３ｇと水１９０ｇ中に溶解したＮａ−ＣＭＣ１型１０ｇとからなる混合物を用いて２０００ｒｐｍで造粒した。引続き、この混合物を乾燥箱中で４０℃で２４時間乾燥し、かつ１.０ｍｍ篩を通過させた。
【０１２０】
こうして製造された作用物質顆粒２０００ｇを、クロスポビドン(Crosspovidone)ＸＬ  ２０ｇとステアリン酸マグネシウム１０ｇと一緒にダブルコーンミキサー中で混合し、かつ偏心型圧縮機コルシュＥＫ０上で、圧縮力１０ｋＮの場合に、直径１０ｍｍおよび重量３０６ｍｇを有する錠剤に圧縮する。こうして製造された錠剤は、ＵＳＰ２３櫂形装置のと同様の放出試験において、０.１Ｎ  ＨＣｌ中で次の数値を示す：
【０１２１】
【表２０】
0004436475.tif 000021
【０１２２】
２３．再分散製粉末からなる錠剤上への被覆
ビーカー中で、例１３からの噴霧乾燥された生成物１００ｇを水２３３ｇ中で、ウルトラ・ツーラックス(Ultra Turrax)Ｔ５０を用いて１０分で分散させる。ビーカー中に滑石１３.８ｇおよびクエン酸トリエチル５.５ｇおよび水１３０ｇとを混合し、かつ分散器ウルトラ・ツーラックス(Ultra Turrax)Ｔ５０（ヤーンケ・ウント・クンケル社(Fa.Jahnke und Kunkel))を用いて均一に分散させた。引続き、特殊鋼製容器中に装入された、先に製造された再分散体１０６.１ｇ中に、懸濁液をゆっくり注入し、かつ均一に攪拌しながら混合する。
【０１２３】
この噴霧懸濁液を、施糖衣釜中で噴霧ガン（噴霧圧０.８バール）を用いて表のＩによる錠剤１５００ｇ上に、６０分間に亘って塗布する。全塗布量は、錠剤表面積１ｃｍ２当たりポリマーＰＭ１  ２.０ｍｇである。塗布処理中に、ポリマー塗布量１ｍｇおよび１.５ｍｇ／錠剤表面積ｃｍ２を有する一部の量を取り出した。全ての被覆された錠剤を、４０℃で２４時間に亘って乾燥した。
【０１２４】
被覆された錠剤は、平滑で均質な表面を示し、かつ浄水および人工胃液中でのＰｈ．Ｅｕｒによる崩壊試験において次の時間後崩壊する：
【０１２５】
【表２１】
0004436475.tif 000022
【０１２６】
２４．噴霧乾燥したポリマーＰＭ２を有するポリマー混合物の製造
ポリマーＰＭ２の噴霧乾燥した３０％水溶液からなる粉末５０ｇを、水２００ｇ中で電磁攪拌機を用いて６０分再分散し、引続き、Ｎａ−ＣＭＣ１型５ｇならびに水２００ｇを、電磁攪拌機を用いて攪拌導入し、かつさらに２時間混合する。引続き、クエン酸トリエチル１０ｇを添加し、かつさらに１５分攪拌する。懸濁液を乾燥箱中で４０℃の平皿中で乾燥した。均質で、粘着性の、可撓性の被膜が生じた。
【０１２７】
【発明の効果】
驚くべきことに、（ｂ）量の増加にともなって引張強度の増大がもたらされるが、しかし破断時の伸びは減少される。分散液から製造可能な結合剤もしくは被覆は、十分な機械的安定性を有している（例１０、参照）が、しかし望ましいことに人工胃液中では著しく急速に崩壊する。作用物質の放出は、実際には一定かつｐＨに無関係に行われ、この場合、人工胃液中で２ｍｇ／ｃｍ２にポリマー塗布した場合の薬剤被覆の崩壊時間は、３０分未満である。味覚の絶縁は極めて確実であり（例９、参照）、かつ顔料結合能力は高い（例８、参照）。